(57)【特許請求の範囲】
【請求項１】
非フッ化ポリマーと低溶融粘度ポリテトラフルオロエチレンの合計重量を１００重量％として、
少なくとも１４０℃の温度で熱的に安定な前記非フッ化ポリマーを１０から９０重量％と、
低溶融粘度ポリテトラフルオロエチレンを９０から１０重量％と、を混合してなり、
前記非フッ素化ポリマーが、ポリアリーレンエーテルケトン、ポリフェニレンオキシド、ポリフェニレンスルフィド、ポリアミドイミド、およびポリエーテルスルホンからなる群から選択された構成材料であり、
前記非フッ素化ポリマーが、前記ポリアリーレンエーテルケトンに属する溶融温度が少なくとも３４０℃のポリエーテルケトンケトンを少なくとも含み、かつ
前記低溶融粘度ポリテトラフルオロエチレンの溶融粘度が５０から１×１０5Ｐａ・ｓであることを特徴とする組成物。
【請求項２】
非フッ化ポリマーと低溶融粘度ポリテトラフルオロエチレンの合計重量を１００重量％として、
非フッ化ポリマーを１０から９０重量％と、
低溶融粘度ポリテトラフルオロエチレンを９０から１０重量％と、
さらに、前記非フッ化ポリマーと低溶融粘度ポリテトラフルオロエチレンと繊維状フィラーの合計重量を１００重量％として、
繊維状フィラーを１０から３５重量％と、
を混合してなる組成物であって、
前記非フッ素化ポリマーが、ポリアリーレンエーテルケトン、ポリフェニレンオキシド、ポリフェニレンスルフィド、ポリアミドイミド、およびポリエーテルスルホンからなる群から選択された構成材料であり、
前記非フッ化ポリマーが、少なくとも１４０℃の温度で熱的に安定な、前記ポリアリーレンエーテルケトンに属する溶融温度が少なくとも３４０℃であるポリエーテルケトンケトンを少なくとも含み、
前記低溶融粘度ポリテトラフルオロエチレンの溶融粘度が５０から１×１０５Ｐａ・ｓ
であることを特徴とする前記組成物。
【請求項３】
前記非フッ化ポリマーと低溶融粘度ポリテトラフルオロエチレンと繊維状フィラーの合計重量を１００重量％として、
前記非フッ化ポリマーの量が３０から８０重量％、
前記低溶融粘度ポリテトラフルオロエチレンの量が１０から５０重量％、および
前記繊維状フィラーの量が１０から３０重量％である、
ことを特徴とする請求項２に記載の組成物。
【請求項４】
非フッ化ポリマーと低溶融粘度ポリテトラフルオロエチレンの合計重量を１００重量％として、
低溶融粘度ポリテトラフルオロエチレンが３０から８５重量％、および
少なくとも１４０℃の温度で熱的に安定である前記非フッ化ポリマーをその残部として含み、
前記非フッ素化ポリマーが、ポリアリーレンエーテルケトン、ポリフェニレンオキシド、ポリフェニレンスルフィド、ポリアミドイミド、およびポリエーテルスルホンからなる群から選択された構成材料であり、
前記非フッ素化ポリマーが、前記ポリアリーレンエーテルケトンに属する溶融温度が少なくとも３４０℃のポリエーテルケトンケトンを少なくとも含み、かつ
前記低溶融粘度ポリテトラフルオロエチレンの溶融粘度が５０から１×１０5Ｐａ・ｓであることを特徴とする組成物。
【請求項５】
前記低溶融粘度ポリテトラフルオロエチレンを４０から８５重量％含むことを特徴とする請求項４に記載の組成物。
【請求項６】
前記低溶融粘度ポリテトラフルオロエチレンを５０から８５重量％含むことを特徴とする請求項４に記載の組成物。
【請求項７】
前記低溶融粘度ポリテトラフルオロエチレンを８０重量％と、溶融温度が少なくとも３４０℃のポリエーテルケトンケトンを２０重量％含むことを特徴とする請求項１に記載の組成物。
【請求項８】
前記低溶融粘度ポリテトラフルオロエチレンを５０重量％と、溶融温度が少なくとも３４０℃のポリエーテルケトンケトンを５０重量％含む、請求項１に記載の組成物。
【請求項９】
前記低溶融粘度ポリテトラフルオロエチレンを３０重量％と、溶融温度が少なくとも３４０℃のポリエーテルケトンケトンを７０重量％含むことを特徴とする請求項１に記載の組成物。
【請求項１０】
溶融温度が少なくとも３４０℃であるポリエーテルケトンケトンを６０重量％と、前記低溶融粘度ポリテトラフルオロエチレンを２０重量％と、前記繊維状フィラーを２０重量％含むことを特徴とする請求項３に記載の組成物。
【請求項１１】
溶融温度が少なくとも３４０℃であるポリエーテルケトンケトンを３０重量％と、前記低溶融粘度ポリテトラフルオロエチレンを４０重量％と、前記繊維状フィラーを３０重量％含むことを特徴とする請求項３に記載の組成物。
【発明の詳細な説明】
【０００１】
【発明の属する技術分野】
本発明は、低溶融粘度ポリテトラフルオロエチレンの組成物に関する。
【０００２】
【従来の技術】
ポリテトラフルオロエチレン（ＰＴＦＥ）は、一般にＴＥＦＬＯＮ（登録商標）ＴＦＥフッ素ポリマー樹脂（ＤｕＰｏｎｔ）として入手可能であり、熱安定性、高い溶融温度、化学的不活性、および潤滑性（低摩擦係数および非粘着特性）であることで知られているが、また、非溶融加工性であることが知られている。すなわち、射出成形を含む溶融押出しなど通常の溶融加工技術により、加工することはできない。そのかわり、この樹脂は、ペースト押出し（微粉末タイプのＰＴＦＥ）および圧縮成形（顆粒タイプのＰＴＦＥ）などの非溶融流動技術によって強度のある製品に加工され、その強度は焼結によって増すことができる。ＰＴＦＥ樹脂の非溶融加工は、溶融状態で樹脂が流動しないという事実に基づいており、したがって樹脂は３８０℃で少なくとも１×１０8Ｐａ・ｓの溶融粘度を有する。文献中で用いられる用語「ポリテトラフルオロエチレン」および「ＰＴＦＥ」はこの非溶融流動性で非溶融加工性のＰＴＦＥを指す。しかし説明を分かりやすくするため、以下、このＰＴＦＥを高ＭＶ（溶融粘度）ＰＴＦＥと呼ぶことにする。
【０００３】
低ＭＶ  ＰＴＦＥもまた市販されており、高ＭＶ  ＰＴＦＥの消費量と比べて少量用いられており、この低ＭＶ  ＰＴＦＥは３７２℃でＭＶ５０から１×１０5Ｐａ・ｓをもち、例えばＺＯＮＹＬ（登録商標）フッ素添加物（ＤｕＰｏｎｔ）として入手可能である。低ＭＶ  ＰＴＦＥは高ＭＶ  ＰＴＦＥを放射線照射により分解して分子量を減らすか、あるいは米国特許第５，２２３，３４３号（実施例１）に開示されているような直接重合技術により得ることができる。いずれのケースにおいても低ＭＶ  ＰＴＦＥの数平均分子量（Ｍｎ）は高ＭＶ  ＰＴＦＥの分子量（Ｍｎ）が少なくとも２，０００，０００であるのに比べ、５０，０００から７００，０００である。低ＭＶ  ＰＴＦＥは、高溶融粘度ＰＴＦＥと同様の熱安定性、化学的不活性、潤滑性および高溶融温度を有する。
【０００４】
【発明が解決しようとする課題】
このＰＴＦＥのずっと低いＭＶが上述の溶融粘度によって示されるようにＰＴＦＥを溶融流動性にするが、しかしこのＰＴＦＥのはるかに低い分子量が高ＭＶＰＴＦＥから強度を奪い、その結果溶融押出しによりこの低ＭＶ  ＰＴＦＥから成形される製品は操作中に壊れてしまう。例えば、ＭＶ測定中に押し出されたビーズはほんのわずかの屈曲で壊れ、射出成形により形成された引張試験片は引張試験機に単にクランプしただけで壊れ、その結果樹脂は、引張強さの測定値をもたない。したがって、低ＭＶ  ＰＴＦＥは溶融流動性ではあるが、溶融加工性ではない。これが液状潤滑剤およびサポーテッドコーティングの添加剤としての使用に対する低ＭＶ  ＰＴＦＥの有用性を失わせてきた。この低ＭＶ  ＰＴＦＥは、ＰＴＦＥ微粉末と呼ばれ、多くの場合上記の高ＭＶ  ＰＴＦＥと区別される。
【０００５】
低ＭＶ  ＰＴＦＥのより大きな用途を見つけることが求められている。
【０００６】
【課題を解決するための手段】
本発明は、低ＭＶ  ＰＴＦＥと、少なくとも１４０℃の温度で熱に安定な非フッ化ポリマーを、低ＭＶ  ＰＴＦＥと非フッ化ポリマーの合計重量を１００重量％として、それぞれの樹脂を５から９５重量％の量で組み合わせることによりこの要求を満たす。
【０００７】
低ＭＶ  ＰＴＦＥと非多重化ポリマーを含む、得られる生成物は溶融加工により特性の改良された製品に加工することができる。例えば、低ＭＶ  ＰＴＦＥが主体であるような組成物は、驚くべきことに負荷時に高い強度およびよりすぐれた寸法安定性を示す。非フッ化ポリマーが主体である組成物もまた、驚くべき高強度を示す。
【０００８】
本発明の実施形態の１つにおいては繊維状フィラーを低ＭＶ  ＰＴＦＥと非フッ化ポリマーと繊維状フィラーの合計重量に対して１０から３５重量％の量で組成物中に存在させる。３成分組成物中に低比率の低ＭＶ  ＰＴＦＥを存在させることにより組成物の靱性の驚くべき改良が得られる。この３成分組成物もまた、組成物中に低ＭＶ  ＰＴＦＥを高比率に充填することにより、驚くべき高い引張強さが得られる。
【０００９】
【発明の実施の形態】
本発明で用いられる低ＭＶ  ＰＴＦＥは、高ＭＶ  ＰＴＦＥの放射線照射による分解、あるいは直接重合のいずれによって得られたものであってもよいが、好ましくは溶融粘度が１００から１×１０4Ｐａ・ｓである。本明細書で記述する溶融粘度は別に表示されないかぎり、米国特許第４，３８０，６１８号に開示されている修正ＡＳＴＭ  Ｄ１２３９−５２Ｔ手順に従って、３７２℃で測定する。これらの樹脂はまた、ＰＴＦＥ微粉末として知られ、高ＭＶ  ＰＴＦＥの通常のＰＴＦＥとは区別される。ＰＴＦＥ微粉末（低ＭＶ  ＰＴＦＥ）は分子量（Ｍｎ）５０，０００から７００，０００のテトラフルオロエチレンホモポリマーまたは変成ホモポリマー（フィルム形成能力を改良するために少量の、例えば０．５モル％未満のコモノマーを含有する）である。ＰＴＦＥ微粉末は、さらにＫｉｒｋ−Ｏｔｈｍｅｒ編、Ｔｈｅ  Ｅｎｃｙｃｌｏｐｅｄｉａ  ｏｆ  Ｃｈｅｍｉｃａｌ  Ｔｅｃｈｎｏｌｏｇｙ、４版、Ｊｏｈｎ  Ｗｉｌｅｙ  ＆  Ｓｏｎｓ出版（１９９４）、第１１巻、６３７〜６３９頁、およびＨｅｎｄｒｉｏｃｋの論文「ＰＴＦＥ  Ｍｉｃｒｏｐｏｗｄｅｒｓ」、Ｋｕｎｓｔｏｆｆｅ  Ｇｅｒｍａｎ  Ｐｌａｓｔｉｃｓ、７６、９２０〜９２６頁（１９８６）の記事Ｈ〜Ｊ中に記述されている。ＰＴＦＥ微粉末は溶融流動性であるが、上述のようにそれ自体には溶融加工性はない。
【００１０】
非フッ化熱安定性ポリマーの例には、ポリアリーレンエーテルケトン、一般にポリフェニレンオキシドとして知られるポリ（１，４（２，６−ジメチルフェニル）オキシド）、ポリフェニルスルフィド、ポリアミドイミド、およびポリエステルスルホンがある。これらのポリマーはまた、フッ素を含有せず、熱可塑性である。これらの樹脂は全て、少なくとも１４０℃の温度で熱に安定である。熱に安定とは、化学的または物理的特性の目立った変化がないことによって示され、長期間、例えば１０日間そのような高温で連続的に使用され、あるいは自立して暴露されても樹脂の劣化を招かないことを意味する。本発明は全てのこのような熱安定性ポリマーに適用可能である。非フッ化ポリマーは好ましくは、少なくとも１７０℃、さらに好ましくは少なくとも２００℃の温度で熱に安定である。ポリマーの溶融温度は、好ましくは少なくとも２２０℃、さらに好ましくは少なくとも２７５℃である。非晶質ポリマーの場合には、ガラス転移温度は好ましくは少なくとも２２０℃であるべきである。ポリエーテルスルホンは１９０℃までの持続使用温度（熱安定性）と、２２０℃のガラス転移温度を有する非晶質ポリマーである。ポリアミドイミドは少なくとも２５０℃の温度で熱に安定で、少なくとも２９０℃の温度で溶融する。ポリエチレンスルフィドは２８５℃で溶融する。芳香族非フッ化熱安定性ポリマーは、最高の熱安定性をもたらすので好ましい。例えば、ポリアリーレンエーテルケトン類は少なくとも２５０℃で熱に安定であり、少なくとも３００℃の温度で溶融する。ポリアリーレンエーテルケトンは特に好ましい。
【００１１】
ポリアリーレンエーテルケトンは、繰り返し単位
【００１２】
【化１】
0004668375.tif 000002
【００１３】
をもつポリエーテルケトン、繰り返し単位
【００１４】
【化２】
0004668375.tif 000003
【００１５】
をもつポリエーテルエーテルケトン、および繰り返し単位
【００１６】
【化３】
0004668375.tif 000004
【００１７】
をもつポリエーテルケトンケトンを含むよく知られた同一系統の樹脂の１つである。上式でポリエーテルケトンケトンのケトン基の間のアリーレン基は、例えば樹脂を構成する繰り返し単位中に存在するハロゲン化イソフタリルおよびテレフタリルから誘導され、一般にはパラおよびメタアリーレン基の混合物である。これらの樹脂は、一般にはそれぞれＰＥＫ、ＰＥＥＫ、およびＰＥＫＫとして知られ、下記の米国特許第３，０６５，２０５号、第３，４４１，５３８号、第３，４４２，８５７号、第５，３５７，０４０号、第５，１３１，８２７号、第４，５７８，４２７号、第３，５１６，９６６号、第４，７０４，４４８号、および第４，８１６，５５６号の１つまたは複数に開示されている。ポリアリールエーテルケトン類は一般に、高い溶融温度に加えて、高分子量、高強度、および高モジュラスのエンジニアリングプラスチック特性を有する。樹脂の固有粘度は、濃硫酸の０．５重量％溶液を用いた３０℃における測定で、例えば少なくとも０．４とすることができる。ポリエーテルエーテルケトン（ＰＥＥＫ）は、溶融温度が３３４℃と高く好ましい。溶融温度が少なくとも３４０℃であるポリエーテルケトンケトン（ＰＥＫＫ）は、溶融粘度が低く、かつ結晶化が遅く、その結果樹脂と低ＭＶ  ＰＴＦＥの混合が容易になり、得られる組成物に溶融流動性を与えることができるので好ましい。ＰＥＥＫは、ハロゲン化テレフタリル（Ｔ）およびイソフタリル（Ｉ）の双方から誘導される単位を一般には９０：１０から３０：７０、より一般的には８０：２０から６０：４０の比で含む。Ｔ単位の割合が減少し、Ｉ単位が増加するに従って、ＰＥＫＫの結晶化度は減少し、また６０：４０まではＰＥＫＫは非常にゆっくり結晶化するので、それは融点を示すことを除いては非晶質ポリマーと似ている。本発明は全てのポリアリーレンエーテルケトン樹脂に適用することができ、すなわち、これらは全て、低ＭＶ  ＰＴＦＥと便利に組み合わせることができる。また、本発明は全系統の非フッ化熱安定性ポリマーに適用することができる。
【００１８】
低ＭＶ  ＰＴＦＥと非フッ化熱安定性ポリマーの割合は、ＰＴＦＥの特定のＭＶ、用いられる特定の熱安定性ポリマー、および所望する結果により広範囲に変えることができる。好ましい組成物は、その組み合わせの合計を１００重量％としてこれらの成分のそれぞれを１０から９０重量％含む。別の好ましい組成物は低ＭＶ  ＰＴＦＥを１５から３０重量％、あるいは低ＭＶ  ＰＴＦＥを３０から８５重量％、より一層好ましくは低ＭＶ  ＰＴＦＥを４０から８５重量％、最も好ましくは低ＭＶ  ＰＴＦＥを５０から８５重量％含み、２成分の合計を１００重量％として上記各組成の残りが非フッ化ポリマーである。
【００１９】
低ＭＶ  ＰＴＦＥと非フッ化ポリマーは本発明の組成物の必須の成分であるが、組成物はまた、他の成分を含むことができる。本発明の好ましい実施形態においては、また繊維状フィラーが組成物中に存在し、その繊維状フィラーは、熱安定性ポリマーが安定になる温度において熱的かつ寸法的に安定であり、より一層好ましくは組成物が溶融加工される温度、例えば少なくとも３３０℃、もっと好ましくは少なくとも３５０℃の温度で安定である。繊維状フィラーの例には、ガラス繊維、黒鉛繊維、およびチタン酸塩繊維がある。繊維状フィラーと非フッ化ポリマーの組み合わせは、引張強さを非フッ化ポリマー自体の引張強さ以上に増加させる。低ＭＶ  ＰＴＦＥは、靱性の改良と、引張強さのさらに一層の改良など、上記の組み合わせに対して多くの改良を提供する。これは低ＭＶ  ＰＴＦＥが単独では成形品としての実用的強度をもたないことを考えれば予想外のことである。
【００２０】
繊維状フィラーが存在する場合、これら３成分の合計を１００重量％として、熱安定性ポリマー３０から８０重量％、低ＭＶ  ＰＴＦＥ１０から５０重量％に加えて、繊維状フィラーの好ましい比率は１０から３０重量％である。さらに一層好ましい組成物は、上記の合計１００重量％として繊維状フィラー２０から３０重量％、熱安定性ポリマー３０から６０重量％、および低ＭＶ  ＰＴＦＥ１５から４０重量％である。
【００２１】
本発明の組成物の成分は、押出工程の一部として溶融ブレンドするか、あるいはプリミックスし、続いて２つの樹脂が融解する温度で溶融ブレンドすることができる。一般に溶融ブレンド温度は、通常３２０℃から３２７℃、好ましくは３２４℃から３２７℃の温度である低ＭＶ  ＰＴＦＥの溶融温度を超える温度であるため、少なくとも３３０℃である。この条件下において低ＭＶ  ＰＴＦＥあるいは非フッ化ポリマーは、状況に応じてマトリックスとなる主要成分中に微細粒子（ドメイン）として均一に分散するようになる。得られる押出物は、射出成形品あるいは押出しチューブ、シートまたは塗料などの場合には最終成形品とすることができ、あるいは切断して成形用顆粒とし、次いで所望の製品に溶融加工することができる。
【００２２】
本発明の組成物は、繊維状フィラーは含んでも含まなくてもよいが、単独の非フッ化ポリマーから成形された製品と比べ、改良された製品を溶融加工により得ることを可能にする効用を有する。
【００２３】
【実施例】
下記の実施例においては、別に表示しない限り、低ＭＶ  ＰＴＦＥと熱安定性ポリマーのブレンド、またもし存在する場合は繊維状フィラーのブレンドは、ドライブレンドし次いで射出成形により溶融加工した。また射出成形のスクリュ／ラムチャンバ中の温度プロフィルは下記のとおりであった。後部＝３７０℃、中央部＝３８０℃、前部＝３８０℃。スクリュ速度は１２０ｒｐｍ、また背圧は０．３５ＭＰａであった。金型の温度は約１００℃、また成形サイクルは２０秒／２０秒であった。この方法で成形された引張モジュラス試験用バーは、「犬骨（ｄｏｇ  ｂｏｎｅ）」形状をもち、長さ２１．６ｃｍ、試験領域の幅１．２７ｃｍ、厚さ０．３２ｃｍであった。引張モジュラスはＡＳＴＭ  Ｄ６３８の試験手順を行うことにより決定された。この実施例で用いたＰＥＫＫ樹脂は米国特許第４，８１６，５５６号（Ｇａｙ他）に従って調製した。
【００２４】
実施例１
この実験においては、熱安定性ポリマーはＴおよびＩの単位の比が６０：４０のＰＥＫＫで、このポリマー単独の試験用バーの引張モジュラスは３４１６ＭＰａ  ｋｇ／ｃｍ2であり、また低ＭＶ  ＰＴＦＥは、ＺＯＮＹＬ（登録商標）フッ素添加剤等級ＭＰ１６００（３７２℃におけるＭＦＲ（メルトフローレート）１７／ｇ／１０分で、これから決められる溶融粘度３×１０3Ｐａ・ｓ）であった。ＰＥＫＫに少量の顔料ＴｉＯ2（１０重量％）を含有する。低ＭＶ  ＰＴＦＥは、それから射出成形した試験用バーを引張試験機にクランプしたが、破壊し、引張モジュラスを持たなかった。
【００２５】
ＭＰ１６００とＰＥＫＫの重量比８０：２０のブレンドの試験用バーは、引張モジュラス２００１ＭＰａを示した。ブレンドは、主に「強度のない」（低ＭＶＰＴＦＥからなるものである）けれども、かなりの強度を示した。加えて、ＰＥＫＫ単独の破壊までの引張ひずみ（伸び、５％）はブレンドにより１．３％まで減少し、すなわち低ＭＶ  ＰＴＦＥは負荷時のＰＥＫＫの寸法安定性を増加させた。
【００２６】
実施例２
この実験にはＰＥＫＫ中にＴｉＯ2を含まないことを除いて、同一の低ＭＶ  ＰＴＦＥおよびＰＥＫＫを用いた。これらポリマーの重量比５０：５０のブレンド（試験用バー）の引張モジュラスは３６０ｋｓｉ（２４８４ＭＰａ）であり、ＴｉＯ2を含まないＰＥＫＫ単独の引張モジュラス（３１０５ＭＰａ）の減少は驚くほど少なかった。
【００２７】
実施例３
この実験では、用いた低ＭＶ  ＰＴＦＥは実施例１と同一であり、熱安定性ポリマーはＴおよびＩ単位の重量比が８０：２０のＰＥＫＫであった。ＭＰ１６００を３０重量％とＰＥＫＫを７０重量％含むブレンドの試験用バーの引張モジュラスは３１９５ＭＰａであり、これと比べてＰＥＫＫ単独の場合は３６６４ＭＰａであった。ブレンドのＰＥＫＫ顔料を重量比５０：５０まで減少させても、ブレンドの試験用バーの引張モジュラスはなおきわめて多く、３１８８ＭＰａであった。
【００２８】
実施例４
この実験では、熱安定性ポリマーは、ポリフェニレンスルフィド（ＰＰＳ）であった。この樹脂と、実施例１の低ＭＶ  ＰＴＦＥの２０重量％および４０重量％とのブレンドは容易に成形用ペレットに押し出すことができた。得られた成形用ペレットは、低摩擦と高い化学的不活性というフッ素ポリマー表面特性を示す強度のある製品を射出成形するために用いることができる。ＰＰＳを他の熱安定性ポリマーに代えたときも同様の結果が得られる。
【００２９】
実施例５
この実験は熱安定性ポリマーと繊維状フィラーの組み合わせに対する低ＭＶ  ＰＴＦＥの驚くべき効果を示す。ポリマーと低ＭＶ  ＰＴＦＥは実施例１で用いたものと同一であり、繊維状フィラーがガラス繊維（長さ０．６４ｃｍのチョップドガラス繊維、一般用途向け）である。上述のようにＰＥＫＫ／ＴｉＯ2の混合物は単独では引張モジュラス３４１６ＭＰａを示す。組成物中にガラス繊維が重量比８０：２０および７０：３０（ＰＥＫＫ組成：ガラス繊維）で存在した場合、引張モジュラスはそれぞれ６２７９ＭＰａおよび７８６６ＭＰａになる。
【００３０】
ＰＥＫＫ／ＴｉＯ2組成の２０重量％を、相当する量の実施例１の低ＭＶ  ＰＴＦＥに代え、組成６０：２０：２０（ＰＥＫＫ組成：ＭＰ１６００：ガラス繊維の重量比）にすると、上記８０：２０のブレンドに近い引張モジュラス６９６９ＭＰａが得られ、ＭＰ１６００は引張強さをもたないので、これは驚くべきことである。さらに一層驚くべきことは、ＭＰ１６００が組成物にもたらす靱性の増加である。８０：２０の組成物はノッチをもつアイゾット衝撃強さ（ＡＳＴＭ２５６）で４．２７ジュール／ｃｍを示し、これに比べてＰＥＫＫ／ＴｉＯ2組成単独では、４．１０ジュール／ｃｍである。６０：２０：２０の組成物は衝撃強さ５．０６ジュール／ｃｍを示し、これは８０：２０の組成物より約２０％高い。ＭＰ１６００の含量を１５重量％まで減少し、ＰＥＫＫ組成を６５重量まで増加し、残りがガラス繊維の場合、ノッチをもつアイゾットは、ＰＥＫＫ／ＴｉＯ2とガラス繊維の組成（８０：２０）単独の場合よりも一層高くなる（４．７２ジュール／ｃｍ）。さらにＭＰ１６００の含量を５重量％まで減少させ、組成を７５：５（ＭＰ１６００）：２０（ガラス繊維）にすると、さらに一層高い衝撃強さ４．７９ジュール／ｃｍが得られる。
【００３１】
ＭＰ１６００の比率を増し、組成を３０（ＰＥＫＫ）：４０（ＭＰ１６００）：２０（ガラス繊維）にすると、引張モジュラスは８２１１ＭＰａに増加し、またＰＥＫＫ組成を減らしてガラス繊維の含量を３０重量％まで増加した場合、引張モジュラスは、ガラス繊維含量のこの増加量に対して予想されるよりもはるかに高い１０９７１ＭＰａまで増大する。
【００３２】
【発明の効果】
本発明により、熱安定性に優れ、溶解加工性に優れ、しかも機械的強度に優れた低溶解粘度ポリテトラフルオロエチレン（ＰＴＦＥ）組成物が得られる。